Brevet FR2235096A1 — publié le 19750124

L'invention se rapporte à un procéde de fabrication de miroirs rétroviseurs de type gris à réflection sélective dans le domaine spectral visible, par évaporation thermique sous vide éleve. On connaît des procédés de fabrication de miroirs rétroviseurs par évaporation thermique sous vide éleve de quelques alliages qui nécessitent pour leur mise en oeuvre des technologies complexes et coûteuses, exigeant un dosage de grande précision des composants. On connaît aussi, des procédés de fabrication de miroirs rétroviseurs de type gris par évaporation sous vide élevé,qui présentent le désavantage de nécessiter des dépôts sous vide élevé de couches multiplets dont la réalisation exige une technique complexe, l'emploi d'un nombre d'évaporateurs égal à celui des couches minces qu'il faut déposer successivement et la mesure continuelle pendant le dépôt avec des appareils optiques ou gravimétriques complexes et très sensibles étant nécessaires. Dans les deux cas, pour obtenir les paramètres optiques desirés, l'ordre et l'épaisseur des couches minces qu'on doit déposer successivement par évaporation sous vide sont déterminés préalablement à l'aide d'un calculateur électronique. Le procédé conforme à l'invention évite ces inconvénients par le fait que, dans rebut d'éliminer l'emploi de quelques alliages complexes, il permet ltévaporation sous vide de la galène, constituée de 82-84 % Pb, 11-13 % S, 0,008-0,12 % Zn, 0s008-0,0012% ?u, 0,025-0,028 % Ag, 0,90-1,1% Re, d'autres impuretes restant à la température de 550-5700C et le dépôt avec une vitesse de 30 3,6 x 103 - 4,4 x 10 A/min. sur des supports de verre chauffés à 240-2600C en rotation uniforme pour obtenir une couche réfléchissante dont ltépaisseur est de 1,8-2,2fu. On donne plus bas un exemple de réalisation de l'invention, en liaison avec la figure qui représente la courbe de réflexion sélective des miroirs rétroviseurs obtenus par le procédé conforme à l'invention. Par le procédé conforme à l'invention, les miroirs rétroviseurs de type gris s'obtiennent par évaporation thermique sous vide élevé de la galène constituée de 82-84 X Pb, 11-13 % S, 0,008-0,12 % Zn, 0,0008-0,0012 % Cu, 0,025-0,028 % Ag, 0,80-1,1 % Re, d'autres impuretés 2,8488-6,0662, en maintenant la température de l'évaporateur de quartz chauffé à l'aide d'un four de tungstène ou molybden à 550-570 C. Le four de tungstène ou molybden et l'évaporateur qui contient des cristaux de galène sont placés dans la partie inférieure d'une enceinte vide dans laquelle la dépression ne dépasse pas 10 5 mm Hg. Au-dessus de ltévaporateur on fixe le support de verre sur lequel on dépose la couche mince de métal d'une épaisseur de 1,8 2s2/U la vitesse de dépôt de la couche réfléchissante étant de O 3,6 x 103-4,4x10 A/min. Le support de verre est chauffé uniformément pendant le dépôt jusqu'à 240-2600C à l'aide d'un chauffoir. Afin d'obtenir le dépôt d'une couche réfléchissante homogène le support de verre doit tourner avec une vitesse constante pendant le dépôt. Par l'évaporation sous vide de la galène dans ces conditions l'ordre de dépôt des éléments composants et les -épaisseurs des couches superposées dictées par la proportion gravimétrique des éléments composants, conduisent à obtention d'un miroir de type gris dont la courbe de réflexion sélective est présentée sur la figure. La courbe a de la figure représente la réflexion sélective (dans le domaine spectral visible) obtenue au spectrophotomètre. Pour caractériser la couleur du miroir rétroviseur du type gris, on a effectué des déterminations photocolorimétriques dans le système chromatique C.I.E. ayant comme blanc-étalon une pellicule dioxyde de magnésium. Les coordonnées tri chromatiques du miroir sont x = 0,264 - 0S20 y = 0,165 + 0,020 z = 0-,571 + 0,020 les fluctuations + de ces coordonnées représentent des variations de couleur dues à la variation de composition de la gale ne imperceptible à l'oeil nuO Le procédé conforme à l'invention présente l'avantage de la simplification de la technologie de fabrication des miroirs rétroviseurs de type gris. R R V E N D I C A T I O N Procédé de fabrication de miroirs rétroviseurs de type gris avec reflexion sélective dans le domaine spectral visible par évaporation thermique sous vide et le dépôt sur support de verre d'une couche réfléchissante, caractérisé en ce que en vue d'éliminer le dépôt d'alliages complexes ou de couches métalliques successives avec des épaisseurs préétablies dans des évaporateurs multiples, il permet l'évaporation sous vide de la galène constituée de 8,28,4 % Pb, 11-13 % S, 0,008-0,12 Sfo Zn, 0,0008-0,0012 % Cu, 0,0250,028 % Ag, 0,90-1,1 % Fe, autres impuretés restantes, à une température de 550-570 C, et le dépôt avec une vitesse de 3,6 x 103-4,4 o A/minute, sur supports de verre chauffés à 240-260 C et mobiles uniformément en rotation, afin d'obtenir une couche réfléchissante d'une épaisseur de 1,8-22/u.